СТРОИТЕЛЬНАЯ ИЗОЛЯЦИОННАЯ ПАНЕЛЬ И СПОСОБ ЕЁ ИЗГОТОВЛЕНИЯ

1. Многослойная теплоизоляционная строительная панель (100), содержащая:
основной слой (1) из теплоизоляционного материала, содержащий первую  поверхность (10) и противоположную вторую поверхность (20);
первый защитный слой (2) указанного основного слоя, прикрепленный к основному слою по указанной первой поверхности (10);
второй защитный слой (5) указанного основного слоя, прикрепленный к основному слою по указанной второй поверхности (20);
причем, по меньшей мере, один из указанных первого (2) и второго (5) защитных слоев содержит:
армирующий слой (3) из волокнистого материала;
огнестойкий (4) и теплоизоляционный слой;
облицовочный слой (6) указанного армирующего слоя (3), заключенный между огнестойким слоем (4) и указанным армирующим слоем;
связующий слой (7), расположенный на поверхности (8) огнестойкого слоя (4), таким образом, что указанный огнестойкий слой находится между облицовочным слоем (6) и связующим слоем;
отличающаяся тем, что указанный связующий слой (7) создается путем напыления водного раствора силикатов натрия на указанную поверхность (8) огнестойкого слоя (4).
2. Панель (100) по п. 1, отличающаяся тем, что указанный огнестойкий слой (4) выполнен из расширяющегося материала.
3. Панель (100) по п. 2, отличающаяся тем, что указанный огнестойкий слой (4) выполнен из расширяющегося графита.
2
2
2
4. Панель (100) по п. 3, отличающаяся тем, что содержание графита в указанном слое (4) из расширяющегося графита составляет от 50 г/м до 500 г/м, предпочтительно, 100 г/м.
5. Панель (100) по п. 3, отличающаяся тем, что указанный слой (4) из расширяющегося графита содержит графитовые пластинки средним диаметром от 50 мкм до 2,0 мм.
6. Панель (100) по п. 1, отличающаяся тем, что указанный облицовочный слой (6) выполнен из смеси, в состав которой входят смола, добавки, наполнители и краситель.
7. Панель (100) по п. 6, отличающаяся тем, что в качестве указанной смолы используются бутадиен-стирольный каучук, стирол-акриловая или акриловая полимерные смолы.
8. Панель (100) по п. 6, отличающаяся тем, что в число указанных добавок входят деаэрирующий агент, уплотнитель, противоосадочный компонент, смачивающий агент, противогрибковый агент, бактерицидный компонент, антинасекомный агент.
9. Панель (100) по п. 6, отличающаяся тем, что указанная смесь также содержит пенообразующий агент.
10. Панель (100) по п. 6, отличающаяся тем, что указанная смесь также содержит огнеупорный агент.
11. Панель (100) по п. 6, отличающаяся тем, что в качестве указанных наполнителей используются инертные минеральные наполнители.
12. Панель (100) по п. 11, отличающаяся тем, что в качестве указанных наполнителей используются также огнестойкие минеральные наполнители.
2
2
13. Панель (100) по п. 6, отличающаяся тем, что содержание указанной смеси в указанном облицовочном слое (6) составляет от 50 г/м до 500 г/м.
14. Панель (100) по п. 6, отличающаяся тем, что содержание указанной смолы в смеси составляет от 5 вес.% до 20 вес.%.
15. Панель (100) по п. 6, отличающаяся тем, что содержание указанного красителя в смеси составляет 5 вес.% или менее.
16. Панель (100) по п. 6, отличающаяся тем, что содержание указанных добавок в смеси составляет от 10 вес.% до 30 вес.%.
17. Панель (100) по п. 11, отличающаяся тем, что содержание указанных инертных минеральных наполнителей в смеси составляет от 30 вес.% до 60 вес.%.
18. Панель (100) по п. 12, отличающаяся тем, что содержание указанных огнестойких минеральных наполнителей в смеси составляет от 1 вес.% до 15 вес.%.
19. Панель (100) по п. 9, отличающаяся тем, что содержание указанного пенообразующего агента в смеси составляет от 1 вес.% до 10 вес.%.
20. Панель (100) по п. 10, отличающаяся тем, что содержание указанного огнеупорного агента в смеси составляет от 3 вес.% до 10 вес.%.
21. Способ изготовления многослойной теплоизоляционной строительной панели (100), содержащей основной слой (1) из теплоизоляционного материала, содержащий первую поверхность (10) и расположенную напротив нее вторую поверхность (20), включающий в себя следующие этапы:
создание армирующего слоя (3) из волокнистого материала;
равномерное нанесение жидкой минеральной смеси на указанный армирующий слой (3) для формирования облицовочного слоя (6) данного армирующего слоя;
равномерное нанесение графитовых пластинок на указанных облицовочный слой (6) для создания огнестойкого слоя (4);
напыление раствора силиката натрия на указанный огнестойкий слой (4) для создания связующего слоя (7) с целью фиксации графитовых пластинок на указанном облицовочном слое (6);
причем указанные нанесенные армирующий (3), облицовочный (6), огнестойкий (4) связующий (7) слои образуют первый защитный слой (2) панели (100);
данный способ предполагает выполнение следующих дополнительных этапов:
высушивание указанного первого защитного слоя (2);
нанесение указанного первого защитного слоя (2), по меньшей мере, либо на первую (10), либо на вторую (20) поверхности указанного основного слоя (1) из теплоизоляционного материала.
22. Способ по п. 21, отличающийся тем, что указанный этап нанесения первого защитного слоя также включает в себя операцию напыления полиуретановой пены между первым защитным слоем (2) и вторым защитным слоем (5), причем указанные защитные слои действуют совместно, предотвращая расширение полиуретановой пены, из которой выполнен основной изолирующий слой (1).
23. Способ по п. 21, отличающийся тем, что указанную операцию нанесения защитного слоя производят путем приклеивания первого защитного слоя (2), по меньшей мере, к одной из указанных первой (10) или второй (20) поверхностей указанного основного слоя (1) из ранее формированного изоляционного материала.
24. Способ создания защитного слоя (2) многослойной теплоизоляционной строительной панели (100), включающий в себя следующие этапы:
создание армирующего слоя (3) из волокнистого материала;
равномерное нанесение первой жидкой минеральной смеси на указанный армирующий слой (3) для формирования облицовочного слоя (6) данного армирующего слоя;
создание содержащего расширяющийся графит огнестойкого слоя (4) на указанном облицовочном слое (6);
высушивание указанного защитного слоя (2).
25. Способ по п. 24, отличающийся тем, что каждый этап формирования огнестойкого слоя (4) включает в себя следующие операции:
равномерное нанесение на указанный облицовочный слой (6) второй смеси, содержащей расширяющийся графит, смолу и добавки.
26. Способ по п. 25, отличающийся тем, что указанная вторая смесь огнестойкого слоя (4) содержит:
смолу в количестве от 40% до 55 вес.%; расширяющийся графит в количестве от 35% до 50 вес.%; воду в количестве от 4% до 9,4%;
пеногаситель, содержание которого составляет приблизительно от 0,2% до 2%; диспергирующий пластифицирующий ингибирующий агент, содержание которого составляет приблизительно от 0,2% до 2%.
27. Способ по п. 24, отличаюпщйся тем, что каждый этап формирования огнестойкого слоя (4) включает в себя следующие операции:
равномерное нанесение графитовых пластинок на указанных облицовочный слой (6) для создания огнестойкого слоя (4);
напыление раствора силиката натрия на указанный огнестойкий слой (4) для создания связующего слоя (7) с целью фиксации графитовых пластинок на указанном облицовочном слое (6).
28. Защитный слой (2) многослойной теплоизоляционной строительной панели (100), содержащий:
армирующий слой (3) из волокнистого материала;
облицовочный слой (6) армирующего слоя, созданный путем равномерного нанесения первой жидкой минеральной смеси на указанный армирующий слой (3);
огнестойкий слой (4), содержащий расширяющийся графит, нанесенный на указанный облицовочный слой (6).
29. Защитный слой (2) по п. 28, отличающийся тем, что указанный огнестойкий слой (4) создается путем равномерного нанесения на указанный облицовочный слой (6) второй смеси, содержащей:
смолу в количестве от 40% до 55 вес.%;
расширяющийся графит в количестве от 35% до 50 вес.%;
воду в количестве от 4% до 9,4%;
пеногаситель, содержание которого составляет приблизительно от 0,2% до 2%;
диспергирующий пластифицирующий ингибирующий агент, содержание которого составляет приблизительно от 0,2% до 2%.
30. Защитный слой (2) многослойной теплоизоляционной строительной панели (100), содержащий:
армирующий слой (3) из волокнистого материала; облицовочный слой (6), созданный на армирующем слое;
огнестойкий слой (4), нанесенный на указанный облицовочный слой (6) и содержащий расширяющийся графит.
31. Защитный слой (2) многослойной теплоизоляционной строительной панели (100) по п. 30, выполненный из первой смеси, в состав которой входят расширяющийся графит, смола и добавки.
32. Защитный слой (2) по п. 31, отличающийся тем, что в качестве указанной смолы используется пластифицирующая смола, обволакивающая пластинки расширяющегося графита и образующая пленку, которая привязывает графит к защитному слою (2).
33. Защитный слой (2) по п. 30 или 31, отличающийся тем, что указанный армирующий слой (3) выполнен из стекловолокна, а указанный облицовочный слой создан путем равномерного нанесения второй минеральной смеси в жидком виде на армирующий слой (3).